ДЕТАЛЬ И СБОРОЧНАЯ ЕДИНИЦА СОПЛОВОГО АППАРАТА ТУРБИНЫ ВЫСОКОГО ДАВЛЕНИЯ
PART AND ASSEMBLY UNIT OF HIGH-PRESSURE TURBINE NOZZLE ASSEMBLY

Изобретение относится к области авиадвигателестроения, в частности к конструкции деталей и сборочных единиц (ДСЕ) соплового аппарата турбины высокого давления (СА ТВД) газотурбинного двигателя, преимущественно для высокоманевренных самолетов.
2
3
2
2
3
1C
2
2
2
-6
0.5
2
Известен ряд ДСЕ СА ТВД газотурбинного двигателя, включающих охлаждаемый корпус, изготавливаемый из жаропрочных сплавов на основе никеля, например, ЭП-648 ВИ. При длительной эксплуатации таких ДСЕ в агрессивной среде продуктов сгорания углеводородного топлива при температурах до 1200°С происходит постепенное разрушение материала ДСЕ из-за окисления и высокотемпературной коррозии. Традиционно для защиты ДСЕ от воздействия высоких температур используются многослойные теплозащитные покрытия (ТЗП). На поверхность детали сначала наносится металлический подслой на основе жаростойких сплавов для защиты от высокотемпературной коррозии и окисления. Сегодня самыми распространенными материалами для нанесения жаростойких покрытий являются сплавы из систем M-Cr-Al-Y (M=Ni, Со). Данные материалы термически и химически совместимы с жаропрочными сплавами на основе никеля и оказывают минимальное влияние на их свойства. В ходе эксплуатации ТЗП на поверхности металлического подслоя постепенно формируется защитная пленка TGO (термически выращенный оксид). Для обеспечения долговечности и эффективности ТЗП, она должна состоять преимущественно из α-АlО, а ее формирование должно быть медленным, фазово-однородным и бездефектным. Такая пленка TGO имеет низкую анионную проводимость и, благодаря этому, создает превосходный диффузионный барьер, замедляя дальнейшее окисление металлического подслоя. Керамический слой ТЗП призван снизить температуру детали за счет низкой теплопроводности. В качестве верхнего керамического слоя ТЗП используются материалы на основе диоксида циркония, стабилизированного 6-8% по массе оксидом иттрия (ZrO - 6-8 YO). Данные материалы обладают уникальным сочетанием свойств - имеют один из самых низких коэффициентов теплопроводности (2,3 Вт/м⋅К при 1000°С для плотного материала) и стабильно высокий коэффициент термического расширения (8-10,5⋅10 1/°С в диапазоне 20-1000°С). Кроме того, они обладают выдающимися для керамического материала механическими свойствами - высокой вязкостью разрушения (K=2,5-3 МПа/м), ударной вязкостью (Г ~ 300 Дж/м), модулем упругости (Е=160-210 ГПа) и твердостью (14 ГПа), тем самым обеспечивая высокую термостойкость и стойкость к эрозионному износу покрытий на их основе. Однако, применение этих материалов ограничено дестабилизацией тетрагональной фазы t'-ZrO→m-ZrO+c-ZrO и, как следствие, фазовым переходом с изменением объема, высокой анионной проводимостью и высокой скоростью спекания, что определяет максимальную температуру их эксплуатации на уровне 1100°С.
2
2
3
Поскольку основной причиной разрушения керамического слоя ТЗП на основе ZrO - 6-8 YO при Т>1100°С являются процессы, присущие самому материалу (спекание, фазовый переход, анионная проводимость), наиболее эффективным путем повышения ресурса и максимальной температуры эксплуатации ТЗП является поиск принципиально новых материалов керамического слоя.
2
2
7
2
2
7
Одним из способов, позволяющих повысить эксплуатационные свойства ТЗП, является использование новых материалов и их сочетаний. Для применения при рабочих температурах более 1200°С интерес представляют цирконаты (LnZrO) и гафнаты (LnHfO) редкоземельных элементов (РЗЭ), поскольку они обладают фазовой стабильностью вплоть до температуры плавления, коррозионной стойкостью, низкой теплопроводностью и практически не подвержены спеканию в процессе эксплуатации (Cao X. Q. Application of Rare Earths in Thermal Barrier Coating Materials // Journal of Material Science Technology. 2007. Vol. 23. P. 15-35).
V
X
Y
Z
Из уровня техники (RU 2392349 C2, дата публикации 20.06.2010, МПК В23В 15/04, С23С 14/08) известно покрытие для детали из жаропрочного никелевого сплава, которое может быть нанесено методами APS или EB-PVD и содержит наружный керамический слой со структурой пирохлора следующего состава Gd(ZrHf)O с различным соотношением Zr:Hf. Покрытие обладает большой долговечностью и низким коэффициентом теплопроводности.
Основным недостатком данного решения является высокая стоимость диоксида гафния.
2
2
7
Из уровня техники (RU 2518850 С2, дата публикации 10.06.2014, МПК С23С 28/00, С23С 14/06, С23С 4/06) известно керамическое термобарьерное покрытие на подложке из жаропрочного сплава, которое содержит связующее покрытие и два керамических слоя, полученных методом APS, при этом внутренний керамический слой является наноструктурным и имеет низкую пористость, а внешний керамический слой - более высокую пористость. При этом материал двух керамических слоев является одинаковым, предпочтительно диоксидом циркония, частично стабилизированным оксидом иттрия. Отмечается, что верхний слой может также содержать пирохлорную структуру (например, GdZrO).
Основным недостатком данного решения является то, что внешний пористый слой имеет низкую стойкость к эрозии.
V
X
Y
Z
Из уровня техники (US 8114800 В2, дата публикации 14.02.2014, МПК С04В 35/00, С04В 35/48, С04В 35/49, С03С 27/00, С03С 29/00, В32В 9/00) известен порошковый материал, керамический слой и система слоев, имеющая смешанные кристаллические фазы пирохлора и оксиды. Указанный порошковый материал включает структуру пирохлора Gd(ZrHf)O, где V=2, X+Y=2, Z=7, дополнительный компонент - диоксид циркония, гафния или их смесь в количестве 0,5-10% по массе, а также (опционально) оксиды других элементов: кремния - до 0,05%мас, кальция - до 0,1%мас, магния - до 0,1%мас, железа - до 0,1%мас, алюминия - до 0,1%мас.и титана - до 0,8%мас.или их смесь. Керамический слой получен методом APS с использованием данного порошка.
2
2
2
2
Основным недостатком данного решения является то, что дополнительный компонент порошка представляет собой свободный (нестабилизированный) диоксид циркония (гафния), который подвержен фазовому переходу t-ZrO↔m-ZrO (t-НfO↔m-НfO) с изменением объема, что является недопустимым для эксплуатации покрытий при высоких температурах.
Ближайшим аналогом является техническое решение (RU 2392349 С2, дата публикации 20.06.2010, МПК В32В 15/04, С23С 14/08), в котором описывается деталь и сборочная единица соплового аппарата турбины высокого давления, изготовленная из жаропрочного и жаростойкого сплава на основе никеля с теплозащитным покрытием.
Указанное покрытие детали из жаропрочного сплава на основе железа, никеля или кобальта может быть использовано при изготовлении деталей газовой турбины, в частности турбинных лопаток или теплозащитных экранов. Покрытие содержит:
v
x
y
z
Наружный керамический слой со структурой пирохлора Gd(ZrHf)O, изготовленный из смеси с соотношением гафния и циркония, составляющим 10:90 или 20:80, или 30:70, или 40:60, или 50:50, или 60:40, или 70:30, или 80:20, или 90:10.
Под наружным керамическим слоем имеется внутренний керамический слой, в частности стабилизированный слой оксида циркония, в частности слой оксида циркония, стабилизированный иттрием
Под внутренним керамическим слоем или под наружным керамическим слоем на детали предусмотрен металлический связующий слой, в частности, из сплава NiCoCrAlX.
Получают покрытие с хорошими теплоизолирующими свойствами.
Основным недостатком данного решения является применение дорогостоящего оксида гафния в качестве исходного материала для получения наружного керамического слоя.
Настоящее изобретение решает задачу повышения стойкости к окислению и высокотемпературной коррозии никелевого сплава и, как следствие, повышения ресурса ДСЕ СА ТВД газотурбинного двигателя до 2000 часов. Помимо этого, за счет исключения дорогостоящих РЗЭ (например, иттербия) и гафния в составе исходных порошковых материалов, предлагаемое изобретение направлено на повышение технологичности процесса изготовления детали (снижение трудоемкости и себестоимости при изготовлении изделия).
Техническим результатом, на достижение которого направлено заявленное изобретение, является повышение ресурса ДСЕ СА ТВД газотурбинного двигателя до 2000 часов, за счет снижения температуры на поверхности ДСЕ путем нанесения на поверхности, наиболее контактирующие с газовым потоком, многослойного теплозащитного покрытия с верхним керамическим слоем, обладающим низкой теплопроводностью.
Технический результат достигается тем, что металлический подслой толщиной от 35 до 130 мкм выполнен плазменным напылением порошкового сплава на основе никеля, содержащего 18…25% кобальта, 13…22% хрома, 10…15% алюминия и 0,1…0,9 иттрия, причем объемная пористость и включения оксидов слоя в сумме составляют не более 7%, керамический подслой толщиной от 120 до 220 мкм выполнен плазменным напылением порошкового материала на основе диоксида циркония, содержащего 7,5…11,5% оксида диспрозия, причем пористость слоя составляет от 5 до 20%, а верхний керамический слой толщиной от 30 до 130 мкм выполнен плазменным напылением порошкового материала на основе диоксида циркония, содержащего 45…65% оксида гадолиния, причем пористость слоя составляет от 5 до 20%.
Металлический подслой на основе никеля, содержащий 18…25% кобальта, 13…22% хрома, 10…15% алюминия и 0,1…0,9 иттрия, полученный методом плазменного напыления, обладает необходимой жаростойкостью.
В качестве исходного материала для плазменного напыления металлического подслоя толщиной 35-150 мкм может быть использован порошковый материал марки ТСЗП-ВС2 по ТУ 1479-04-51286179-2016.
Толщина металлического подслоя менее 35 мкм не обеспечивает необходимую защиту от высокотемпературной коррозии и окисления, а толщина свыше 150 мкм нежелательна из-за повышения стоимости нанесения и массы покрытия.
Содержание пор и включений оксидов должно в сумме составлять не более 7%.
В случае, если содержание пор и включений оксидов в металлическом подслое будет превышать 7%, покрытие не будет выполнять защиту от высокотемпературной коррозии и окисления в течение всего периода эксплуатации ДСЕ СА ТВД.
Керамический подслой на основе диоксида циркония, содержащий 7,5…11,5% оксида диспрозия, полученный методом плазменного напыления, обладает необходимой вязкостью разрушения и коэффициентом термического расширения.
В качестве исходного материала для плазменного напыления керамического подслоя толщиной 120-220 мкм может быть использован порошковый материал ТСЗП-Т144 по ТУ 1760-01-51286179-2016.
Толщина керамического подслоя менее 120 мкм не обеспечивает необходимую термостойкость покрытия, а толщина свыше 220 мкм нежелательна из-за повышения стоимости нанесения и массы покрытия. Пористость керамического подслоя должна составлять от 5 до 20%.
Пористость керамического подслоя менее 5% приводит к снижению теплозащитного эффекта покрытия (повышению температуры на поверхности ДСЕ), а пористость свыше 20% приведет к снижению стойкости покрытия к высокотемпературной коррозии и окислению.
Верхний керамический слой на основе диоксида циркония, содержащего 45…65% оксида гадолиния, полученный методом плазменного напыления, обладает низкой теплопроводностью.
В качестве исходного материала для плазменного напыления верхнего керамического слоя толщиной 30-130 мкм может быть использован порошковый материал ТСЗП-Т131 по ТУ 1760-02-51286179-2016.
Толщина верхнего керамического слоя менее 30 мкм не обеспечивает необходимый теплозащитный эффект, а толщина свыше 130 мкм нежелательна из-за повышения стоимости нанесения и массы покрытия.
Пористость верхнего керамического слоя должна составлять от 5 до 20%.
Пористость верхнего керамического слоя менее 5% приводит к снижению теплозащитного эффекта покрытия (повышению температуры на поверхности ДСЕ), а пористость свыше 20% приведет к снижению стойкости покрытия к эрозионному износу.
Заявляемый технический результат достигается только при выполнении всех указанных требований к характеристикам ДСЕ СА ТВД и теплозащитного покрытия.
Примеры:
На поверхность образцов-имитаторов ДСЕ СА ТВД газотурбинного двигателя, изготовленных из никелевых сплавов марок ЭП-648 ВИ и ВЖ-98 методом плазменного напыления на воздухе нанесли многослойное теплозащитное покрытие, включающее металлический подслой марки ТСЗП-ВС2 различной толщины, керамический подслой марки ТСЗП-Т144 различной толщины и верхний керамический слой марки ТСЗП-Т131 различной толщины. После напыления образец с теплозащитным покрытием подвергли испытаниям на термостойкость и жаростойкость (Таблица 1):
*1 - По данным металлографического исследования образца 1 с покрытием после испытаний на жаростойкость при 1100°С на базе 500 часов, имеет место повреждение жаропрочного жаростойкого сплава образца, что позволяет сделать вывод о недостаточности толщины металлического подслоя (<35 мкм).
*2 - По данным металлографического исследования образца 4 с покрытием после испытаний на жаростойкость при 1100°С на базе 500 часов, имеет место повреждение жаропрочного жаростойкого сплава образца, что позволяет сделать вывод об избыточном содержании пористости и оксидов в металлическом подслое (>7%).
*3 - По данным металлографического исследования образца 6 с покрытием после испытаний на жаростойкость при 1100°С на базе 500 часов, имеет место повреждение жаропрочного жаростойкого сплава образца, что позволяет сделать вывод об избыточном содержании пористости и оксидов в керамическом подслое (>20%).
*4 - По данным металлографического исследования образца 8 с покрытием после испытаний на жаростойкость при 1100°С на базе 500 часов, имеет место повреждение жаропрочного жаростойкого сплава образца, что позволяет сделать вывод о недостаточности толщины керамического подслоя (<120 мкм).